СПОСОБ И УСТРОЙСТВО ДЛЯ СОРТИРОВКИ ДОБЫТОГО ИСКОПАЕМОГО МАТЕРИАЛА

1. Способ сортировки добытого ископаемого материала, такого как ископаемая руда, для разделения добытого ископаемого материала на, по меньшей мере, две категории, по меньшей мере, одна из которых содержит частицы добытого ископаемого материала, наиболее восприимчивые к микроволновой энергии, и, по меньшей мере, другая из которых содержит частицы добытого ископаемого материала, наименее восприимчивые к микроволновой энергии, причем способ содержит следующие этапы:
(а) воздействие микроволновой энергией на частицы добытого ископаемого материала и нагрев частиц в зависимости от восприимчивости материала в частицах;
(б) термический анализ частиц с использованием температур частиц в качестве основы для анализа для указания разницы состава частиц, причем этап термического анализа включает в себя оценку термическим путем частиц на фоновой поверхности и нагрев фоновой поверхности до температуры, отличной от температуры частиц для обеспечения теплового контраста между частицами и фоновой поверхностью; и
(в) сортировка частиц на основе результатов термического анализа.
2. Способ по п.1, используемый для полезного материала, являющегося медью, содержащийся, например, в качестве сульфидного минерала в частицах руд, в котором этап (а) содержит воздействие на добытые ископаемые руды микроволновой энергией и нагрев частиц, содержащих медь, до более высокой степени, чем пустых частиц.
3. Способ по п.1, в котором этап (б) содержит перемещение частиц мимо фоновой поверхности, при этом инфракрасная камера или другое устройство теплового обнаружения расположено с возможностью обзора частиц, причем фоновая поверхность расположена на линии луча обзора устройства теплового обнаружения.
4. Способ по п.1, содержащий выбор длины волны или других характеристик микроволновой энергии на основе содействия различной термической реакции частиц таким образом, что различные температуры частиц, являющиеся указателями различных составов, используются в качестве основы для сортировки частиц на этапе (в).
5. Способ по п.1, содержащий обеспечение достаточного времени для передачи тепла, выработанного в частицах за счет воздействия микроволновой энергией, через частицы таким образом, что температура каждой частицы на поверхности частицы является мерой массовой средней температуры через частицу.
6. Способ по п.5, используемый для низкосортных руд, содержащих медь, с размерами частиц порядка 15-30 мм, в котором период требуемого времени составляет, по меньшей мере, 5 с, предпочтительно, по меньшей мере, 10 с, при этом требуемая разница температур составляет обычно, по меньшей мере, 2°С, предпочтительно, по меньшей мере, 5-10°С.
7. Способ по п.1, содержащий обработку отделенных частиц с этапа (в) сортировки для извлечения из частиц полезного материала.
8. Способ по п.1, содержащий уменьшение размера отделенных частиц с этапа (в) сортировки, которые содержат более высокие уровни содержания полезного материала для содействия улучшенному извлечению из частиц полезного материала.
9. Способ по п.1, содержащий дробление или другое соответствующее уменьшение размера добытого ископаемого материала, выполненное до этапа (а).
10. Способ по п.1, содержащий просеивание или другое отделение тонкозернистых частиц от добытого ископаемого материала таким образом, что тонкозернистые частицы отсутствуют в ископаемом материале, подаваемом на этап (а).
11. Способ по п.1, в котором добытый ископаемый материал присутствует в виде руд, в которых полезный материал находится в минерализованном виде, таком как сульфид или оксид металла.
12. Способ извлечения полезного материала, такого как полезный металл, из добытого ископаемого материала, такого как ископаемая руда, который включает в себя сортировку добытого ископаемого материала согласно способу по любому из пп.1-11, последующую обработку частиц, содержащих полезный материал, и извлечение полезного материала.